КАТАЛИЗАТОР ИЗВЛЕЧЕНИЯ СЕРЫ НА ОСНОВЕ ОКСИДА АЛЮМИНИЯ И СПОСОБ ЕГО ПОЛУЧЕНИЯ

2
1. Катализатор извлечения серы на основе оксида алюминия, отличающийся тем, что катализатор имеет удельную площадь поверхности, по меньшей мере, примерно 350 м/г, объем пор, по меньшей мере, примерно 0,40 мл/г, и объем пор, имеющих диаметр пор, по меньшей мере, 75 нм, составляет, по меньшей мере, примерно 30% объема пор.
2. Катализатор на основе оксида алюминия по п.1, отличающийся тем, что катализатор свободен или, по существу, свободен от твердых материалов, не являющихся оксидом алюминия, предпочтительно, если присутствуют, твердые материалы, не являющиеся оксидом алюминия, составляют не более примерно 0,30 мас.% катализатора на основе оксида алюминия.
3. Катализатор на основе оксида алюминия по п.1 или 2, отличающийся тем, что катализатор на основе оксида алюминия выполнен из мгновенно прокаленного оксида алюминия, псевдобемита и, необязательно, связующего.
4. Катализатор на основе оксида алюминия по п.3, отличающийся тем, что связующее выбрано из группы, состоящей из уксусной кислоты, азотной кислоты, лимонной кислоты, золя алюминия и их комбинации, предпочтительно, связующим является уксусная кислота.
2
3
2
3
5. Катализатор на основе оксида алюминия по п.3, отличающийся тем, что псевдобемит используется в количестве от примерно 5 до примерно 100 мас.ч. (рассчитанном как AlO), предпочтительно, от примерно 10 до примерно 60 мас.ч., и связующее, если присутствует, используется в количестве от примерно 3 до примерно 16 мас.ч., предпочтительно, от примерно 6 до примерно 12 мас.ч., на 100 мас.ч. мгновенно прокаленного оксида алюминия (рассчитанного как AlO).
2
2
6. Катализатор на основе оксида алюминия по п.3, отличающийся тем, что мгновенно прокаленный оксид алюминия имеет удельную площадь поверхности, по меньшей мере, примерно 250 м/г, предпочтительно, по меньшей мере, примерно 300 м/г, и объем пор, по меньшей мере, примерно 0,20 мл/г, предпочтительно, по меньшей мере, примерно 0,30 мл/г, и, более предпочтительно, по меньшей мере, примерно 0,35 мл/г.
2
2
2
7. Катализатор на основе оксида алюминия по п.3, отличающийся тем, что псевдобемит имеет удельную площадь поверхности, по меньшей мере, примерно 360 м/г, предпочтительно, по меньшей мере, примерно 400 м/г, более предпочтительно, по меньшей мере, примерно 420 м/г и объем пор, по меньшей мере, примерно 0,70 мл/г, предпочтительно, по меньшей мере, примерно 1,00 мл/г, и, более предпочтительно, по меньшей мере, примерно 1,20 мл/г.
8. Катализатор на основе оксида алюминия по п.1 или 2, отличающийся тем, что катализатор находится в форме сферических частиц, предпочтительно, сферических частиц, имеющих диаметр от примерно 4 мм до примерно 6 мм.
9. Катализатор на основе оксида алюминия по п.8, отличающийся тем, что катализатор имеет прочность на раздавливание, по меньшей мере, примерно 130 Н/частица, предпочтительно, по меньшей мере, примерно 140 Н/частица.
10. Способ получения катализатора извлечения серы на основе оксида алюминия по п.1, отличающийся тем, что способ включает стадии смешения мгновенно прокаленного оксида алюминия и псевдобемита, формования полученной смеси, созревания, сушки и прокаливания.
11. Способ по п.10, в котором псевдобемит дегидратируют перед смешением, предпочтительно, псевдобемит дегидратируют при температуре от примерно 500°С до примерно 600°С в течение от примерно 1 ч до примерно 4 ч, предпочтительно, от примерно 1 ч до примерно 2 ч, перед смешением.
12. Способ по любому из пп.10-11, в котором связующее используют на стадии формования, предпочтительно, связующее используют в форме водного раствора.
13. Способ по любому из пп.10-11, в котором формованием является формование шариков.
14. Способ по любому из пп.10-11, в котором созревание проводят в течение примерно 10-40 ч с использованием водяного пара с температурой от примерно 40 до примерно 100°С, предпочтительно, от примерно 80 до примерно 100°С, и, более предпочтительно, от примерно 90 до примерно 100°С.
15. Способ извлечения серы, включающий применение катализатора по любому из пп.1-9 в устройстве извлечения серы установки извлечения серы.
16. Применение катализатора извлечения серы на основе оксида алюминия по любому из пп.1-9 в каталитическом реакционном способе для извлечения серы из серосодержащего соединения (соединений), полученного (полученных) от установки десульфуризации и удаления загрязнений природного газа, нефтепереработки или химической переработки угля.